(57)【特許請求の範囲】
【請求項１】
基板と、基板とゲート電極間に位置する基板絶縁層と、ゲート電極と、下層上層が積層した積層ゲート絶縁層と、ソース・ドレイン電極と、有機半導体層によって構成され、前記基板絶縁層の上にゲート電極、前記積層ゲート絶縁層およびソース・ドレイン電極がこの順序で設けられている有機トランジスタの製造方法において、側鎖にアルキル基を有するポリイミドである前記基板絶縁層に２００ｎｍ以上３００ｎｍ以下の波長帯の紫外線（ＵＶ光）でマスク露光を行う工程、前記基板絶縁層のマスク露光された部分の一部分又は全てにはゲート電極となる電極材料をインクジェット法で吐出し、前記基板絶縁層のマスク露光された部分にゲート電極を形成する工程、前記ゲート電極が形成された基板絶縁層およびゲート電極の上に側鎖にアルキル基を有しないポリイミドである前記下層のゲート絶縁層を形成し、前記下層のゲート絶縁層の上に側鎖にアルキル基を有するポリイミドである前記上層のゲート絶縁層を形成する工程、前記上層のゲート絶縁層に２００ｎｍ以上３００ｎｍ以下の波長帯の紫外線（ＵＶ光）でマスク露光を行った後、前記上層のゲート絶縁層のマスク露光された部分にソース・ドレイン電極となる電極材料をインクジェット法で吐出することにより、前記上層のゲート絶縁層のマスク露光された部分と露光されない部分の表面自由エネルギー差で電極材料が分離されて前記ソース・ドレイン電極を形成する工程を有することを特徴とする有機トランジスタの製造方法。
【発明の詳細な説明】
【技術分野】
【０００１】
本発明は有機半導体材料を有する有機トランジスタの製造方法に関するものであり、特にインクジェット描画プロセスを用いた有機トランジスタの製造方法に関するものである。
【背景技術】
【０００２】
近年有機材料を使った有機電子デバイス研究が盛んである。有機材料を薄膜化しデバイスに応用することによって、プロセスの低温化や携帯性に優れ、コスト的にも安価な有機電子デバイスの実現が期待されている。
【０００３】
例えば、有機ＥＬ、有機トランジスタ等の有機電子デバイス研究が盛んであるが、なかでも有機トランジスタは、その機能の心臓部である半導体材料自身が有機分子の集合体であり、部分的に共有結合している比較的弱い結合体であるため、プロセスの低温化が期待でき、かつ、フレキシブル性に富み軽量化が可能な為、携帯性に優れている。このため、ペーパーライクディスプレイはもとより、液晶ディスプレイにも応用の可能性があり、近年急速に研究が活発になっている。このような電子デバイス分野への有機電子デバイス応用実現の為の一つの方法として、インクジェット描画プロセスを利用した有機トランジスタ作成方法があげられ、次世代低温プロセス・高携帯性電子デバイスへの応用が期待されている。
【０００４】
有機トランジスタの作製にあたっては様々な方法が挙げられるが、例えば非特許文献１および非特許文献２などにセイコーエプソン社によるピエゾインクジェット描画プロセスと表面自由エネルギー制御による表面マッピングを用いた有機トランジスタの作製方法が記載されている。
【０００５】
一方、非特許文献３において、自己組織化単分子層（ｓｅｌｆ−ａｓｓｅｍｂｌｅｄ  ｍｏｎｏｌａｙｅｒ、ＳＡＭ）を用い、ＵＶ光を基板背面から露光することによってＵＶ光の当たった部分の表面自由エネルギーを高くし、未露光部の低い表面自由エネルギーとコントラストを付けることによって、自己組織化単分子層（ＳＡＭ）表面をマッピングし、表面自由エネルギーの高い部分にＡｇインクを滴下してソース・ドレイン電極を描画し、短チャネルの有機トランジスタを作製するプロセスが開示されている。
【０００６】
また、非特許文献４において、ポリイミドを絶縁膜に用いて、ＵＶ光をマスク露光することによって光の当たった部分の表面自由エネルギーを上昇させ、未露光部の低い表面自由エネルギーとコントラストを付けることによって、ポリイミド表面をマッピングし、表面自由エネルギーの高い部分にインクジェットでソース・ドレイン電極を描画し、短チャネルのトランジスタを製造するプロセスが開示されている。
【先行技術文献】
【非特許文献】
【０００７】
【非特許文献１】“Ｓｃｉｅｎｃｅ”２８０、２１２３、２０００年
【非特許文献２】“Ｔｅｃｈ  Ｄｉｇｅｓｔ  ｏｆ  ＩＥＤＭ”ｐ．６２３、２０００年
【非特許文献３】“Ｅｘｔｅｎｄｅｄ  Ａｂｓｔｒａｃｔｓ  ｏｆ  ｔｈｅ  ２００３  Ｉｎｔｅｒｎａｔｉｏｎａｌ  Ｃｏｎｆｅｒｅｎｃｅ  ｏｎ  Ｓｏｌｉｄ  Ｓｔａｔｅ  Ｄｅｖｉｃｅｓ  ａｎｄ  Ｍａｔｅｒｉａｌｓ”ｐ．２２２〜２２３、２００３年
【非特許文献４】“Ｄｉｇｅｓｔ  ｏｆ  ｔｅｃｈｎｉｃａｌ  ｐａｐｅｒｓ  ＡＭ−ＬＣＤ  ０４  ＯＬＥＤ−４”ｐ．３７〜４０
【発明の概要】
【発明が解決しようとする課題】
【０００８】
前述した非特許文献３による報告では、自己組織化単分子層（ＳＡＭ）をＵＶ光によってマッピングする方法では、ＵＶ光が２００ｎｍ以下の真空紫外光でなければ自己組織化単分子層（ＳＡＭ）の表面自由エネルギーを変化させることは出来ない。従って、高精細な表面自由エネルギーのパターニングを行うためには、２００ｎｍ以下の真空ＵＶ光を備えた非常に高価なステッパーを用いなければならず、有機トランジスタのプロセスとして非現実的である。
【０００９】
また、非特許文献３による報告にあるように、背面露光であれば自己組織化単分子層（ＳＡＭ）の表面自由エネルギーのパターニングを行うことが出来るが、パターニングするためにゲート電極を利用しているため、ゲート電極はフォトリソグラフィを用いて形成しなければならない。また背面露光を行うために、基板の光吸収性から基板材料に制限があることが予想される。更に、背面露光でゲート電極をマスクとして露光を行うため、高精細なパターニングはやや困難である。
【００１０】
一方、非特許文献４による、ポリイミド絶縁膜をＵＶ光によってマッピングする方法では、チャネル界面に存在する材料と絶縁膜が一体となっている。この場合、チャネル部に配向性のある有機半導体を塗布した場合、配向制御をすることができず、半導体材料が持つ十分な電気的性能を引き出すことができない。また２５４ｎｍのＵＶ光で表面自由エネルギーのパターニングを行う様にポリイミドを設計することが可能であるが、絶縁性特性が低下する場合がある。
【００１１】
本発明では、露光機のＵＶ光波長として一般的な２５４ｎｍのＵＶ光で表面自由エネルギーのパターニングが可能であり、その結果、安価なアライナーで高精細な表面自由エネルギーのパターニングを行い、短チャネルで高い電気的特性を持った有機トランジスタ構造を実現することを目的としている。さらに、本発明では、配向性を制御する機能を持つ層と、絶縁性に優れた材料をそれぞれ分離し、短チャネルで高い電気的特性を持った有機トランジスタ構造を実現することを目的としている。
【００１２】
また更に本発明では、基板上に基板絶縁層を設け、真空プロセスやフォトリソグラフィを用いずに、基板絶縁層を２５４ｎｍのＵＶ光で表面自由エネルギーの高精細なパターニングを行い、ゲート電極を正確に形成することを目的としている。
【課題を解決するための手段】
【００１３】
本発明は、基板と、基板とゲート電極間に位置する基板絶縁層と、ゲート電極と、下層上層が積層した積層ゲート絶縁層と、ソース・ドレイン電極と、有機半導体層によって構成され、前記基板絶縁層の上にゲート電極、前記積層ゲート絶縁層およびソース・ドレイン電極がこの順序で設けられている有機トランジスタの製造方法において、側鎖にアルキル基を有するポリイミドである前記基板絶縁層に２００ｎｍ以上３００ｎｍ以下の波長帯の紫外線（ＵＶ光）でマスク露光を行う工程、前記基板絶縁層のマスク露光された部分の一部分又は全てにはゲート電極となる電極材料をインクジェット法で吐出し、前記基板絶縁層のマスク露光された部分にゲート電極を形成する工程、前記ゲート電極が形成された基板絶縁層およびゲート電極の上に側鎖にアルキル基を有しないポリイミドである前記下層のゲート絶縁層を形成し、前記下層のゲート絶縁層の上に側鎖にアルキル基を有するポリイミドである前記上層のゲート絶縁層を形成する工程、前記上層のゲート絶縁層に２００ｎｍ以上３００ｎｍ以下の波長帯の紫外線（ＵＶ光）でマスク露光を行った後、前記上層のゲート絶縁層のマスク露光された部分にソース・ドレイン電極となる電極材料をインクジェット法で吐出することにより、前記上層のゲート絶縁層のマスク露光された部分と露光されない部分の表面自由エネルギー差で電極材料が分離されて前記ソース・ドレイン電極を形成する工程を有することを特徴とする有機トランジスタの製造方法にある。
【発明の効果】
【００１４】
本発明によれば、有機トランジスタの構成において、基板絶縁膜として側鎖にアルキル基を有する有機絶縁層を形成し、この基板絶縁層上のゲート以外の部分をマスクしゲート部分のみにＤｅｅｐ  ＵＶ光を照射することで、ゲート部分の表面自由エネルギーは高く、ゲート以外の部分は表面自由エネルギーを低くコントロールすることが出来、その表面自由エネルギーの分布を用いてインクジェット法を用いてゲートの精密制御が可能になる。
【００１５】
また、ゲート絶縁層として側鎖にアルキル基を有する有機絶縁層と有しない絶縁層の二層構造絶縁層を形成し、このゲート絶縁層上のチャネル部分をマスクしてＤｅｅｐ  ＵＶ光を照射することで、チャネル部分の表面自由エネルギーは低く、チャネル以外の部分は表面自由エネルギーを高くコントロールすることが出来、その表面自由エネルギーの分布を用いてインクジェット法を用いてチャネルの精密制御が可能になる。
【００１６】
またアルキル基を有しない絶縁層によって、側鎖にアルキル基を有する絶縁層の耐圧低下、Ｖｔｈの増大をカバーし、高耐圧・低リーク電流・高性能の信頼性の高いトランジスタを実現できる。また、側鎖にアルキル基を有する絶縁膜にラビング処理を行ったり、偏向ＵＶ光を照射したりすることで、チャネル部分の配向膜上に形成した有機半導体層を一方向に並べ、非常に高い移動度実現できる配向構造を実現することが可能である。
【００１７】
またこの構造を利用して、優れた有機トランジスタを実現することができる。また、本発明の有機トランジスタは、ペーパーライクディスプレイ、有機ＩＤタグ、有機ＥＬ等様々な電子デバイスへの応用が期待できる。
【図面の簡単な説明】
【００１８】
【図１】本発明の側鎖にアルキル基を有する絶縁層とアルキル基を有しない絶縁層の二層構造絶縁層を備えた場合のボトムゲートタイプの有機トランジスタの断面図である。
【図２】本発明のラビングによる配向制御の概念図である。
【図３】本発明に適用される偏向ＵＶ光による配向制御の概念図である。
【図４】本発明の実験の説明に適用される、２５４ｎｍＵＶ光照射量に対するアルキル基を側鎖に持つポリイミドの水の接触角の変化を示す図である。
【図５】本発明の実験の説明に適用される、２５４ｎｍＵＶ光照射量に対するアルキル基を側鎖に持つポリイミドの総合表面自由エネルギーの変化を示す図である。
【図６】本発明の実験の説明に適用される、２５４ｎｍＵＶ光照射量に対するアルキル基を側鎖に持つポリイミドの表面自由エネルギー各成分の変化を示す図である。
【図７】本発明の実験の説明に適用される、アルキル基を側鎖に持つポリイミドの原液濃度と膜厚の関係を示す図である。
【図８】本発明の実験の説明に適用される、２５４ｎｍＵＶ光照射に対するアルキル基を側鎖に持つポリイミドの水の接触角変化の膜厚依存を示す図である。
【図９】本発明の実施例の説明に適用される、２５４ｎｍＵＶ光照射でチャネル長＝５μｍになるように表面自由エネルギーがマッピングされたポリイミド上へのＡｕナノインクのインクジェット描画後の粒子構造を示す光学顕微鏡写真である。
【図１０】本発明にともなう実験で、トランジスタの絶縁膜を側鎖にアルキル基を有するポリイミドとアルキル基を持たないポリイミドの積層構造で形成し、それぞれの膜厚を変化させて、Ｖｔｈへの影響を調べた実験結果を示す図である。
【図１１】本発明における、ＵＶ光を用いた配向膜の表面エネルギー制御を行う工程を示す図である。
【図１２】本発明における、ＵＶ光を用いた基板絶縁層の表面エネルギー制御を行う工程を示す図である。
【図１３】本発明における、ＵＶ光を用いた基板絶縁層の表面エネルギー制御後に、ゲート電極をインクジェットで形成する工程を示す図である。
【発明を実施するための形態】
【００１９】
本発明に係る有機トランジスタの製造方法は、基板と、基板とゲート電極間に位置する基板絶縁層と、ゲート電極と、下層上層が積層した積層ゲート絶縁層と、ソース・ドレイン電極と、有機半導体層によって構成され、前記基板絶縁層の上にゲート電極、前記積層ゲート絶縁層およびソース・ドレイン電極がこの順序で設けられている有機トランジスタの製造方法において、側鎖にアルキル基を有するポリイミドである前記基板絶縁層に２００ｎｍ以上３００ｎｍ以下の波長帯の紫外線（ＵＶ光）でマスク露光を行う工程、前記基板絶縁層のマスク露光された部分の一部分又は全てにはゲート電極となる電極材料をインクジェット法で吐出し、前記基板絶縁層のマスク露光された部分にゲート電極を形成する工程、前記ゲート電極が形成された基板絶縁層およびゲート電極の上に側鎖にアルキル基を有しないポリイミドである前記下層のゲート絶縁層を形成し、前記下層のゲート絶縁層の上に側鎖にアルキル基を有するポリイミドである前記上層のゲート絶縁層を形成する工程、前記上層のゲート絶縁層に２００ｎｍ以上３００ｎｍ以下の波長帯の紫外線（ＵＶ光）でマスク露光を行った後、前記上層のゲート絶縁層のマスク露光された部分にソース・ドレイン電極となる電極材料をインクジェット法で吐出することにより、前記上層のゲート絶縁層のマスク露光された部分と露光されない部分の表面自由エネルギー差で電極材料が分離されて前記ソース・ドレイン電極を形成する工程を有することを特徴とする。
【００２０】
前記二層以上の積層ゲート絶縁層に２００ｎｍ以上３００ｎｍ以下の波長帯の紫外線でマスク露光を行う前に、前記二層以上の積層ゲート絶縁層にラビング処理を行うことが好ましい。
【００２１】
前記二層以上の積層ゲート絶縁層に２００ｎｍ以上３００ｎｍ以下の波長帯の紫外線でマスク露光を行う前、または後に、前記二層以上の積層ゲート絶縁層に偏向紫外光を照射することが好ましい。
【００２２】
次に、本発明の有機トランジスタの製造方法により得られる有機トランジスタについて説明する。
第一は、基板と、基板とゲート電極間に位置する基板絶縁層と、ゲート電極と、ゲート絶縁層と、ソース・ドレイン電極と、有機半導体層によって構成される複数の絶縁層を有するボトムゲート構造の有機トランジスタにおいて、ゲート絶縁層が、ソース・ドレイン電極に近接する部分で表面エネルギーが低く、ゲート電極に近接する部分で表面エネルギーが高く、膜厚方向に組成が異なることを特徴とし、かつ、基板絶縁層の表面自由エネルギーが前記ゲート絶縁層のゲート電極に近接する部分の表面自由エネルギーより低いことを特徴とする有機トランジスタにある。
【００２３】
第二は、基板と、基板とゲート電極間に位置する基板絶縁層と、ゲート電極と、ゲート絶縁層と、ソース・ドレイン電極と、有機半導体層によって構成されるボトムゲート構造の有機トランジスタにおいて、ゲート絶縁層が、表面エネルギーの低い上層膜と表面エネルギーの高い下層膜の二層構造であり、かつ、基板絶縁層の表面自由エネルギーが前記ゲート絶縁層の表面自由エネルギーが高い層より低いことを特徴とする有機トランジスタにある。
【００２４】
第三は、前記ゲート絶縁層が、上層の表面自由エネルギーが４０ｍＮ／ｍ以下、下層の表面自由エネルギーが４５ｍＮ／ｍ以上、前記基板絶縁層の表面自由エネルギーが４５ｍＮ／ｍ以上であることを特徴とする有機トランジスタにある。
【００２５】
第四は、前記上層のゲート絶縁層がソース・ドレイン電極の一部または全てと隣接した部分の表面自由エネルギーが５０ｍＮ／ｍ以上の絶縁層であり、かつ、前記基板絶縁層がゲート電極の一部または全てと隣接した部分の表面自由エネルギーが５０ｍＮ／ｍ以上の絶縁層あることを特徴とする有機トランジスタにある。
【００２６】
第五は、前記ゲート絶縁層において、前記上層の絶縁層の表面自由エネルギーの水素結合成分が１．０ｍＮ／ｍ以下、前記下層の絶縁層の表面自由エネルギーの水素結合成分が２．０ｍＮ／ｍ以上であり、かつ、前記上層の絶縁層と連続し、前記ソース・ドレイン電極の一部または全てと隣接した絶縁層部分の表面自由エネルギーの水素結合成分が５．０ｍＮ／ｍ以上であり、かつ、前記基板絶縁層において、表面自由エネルギーの水素結合成分が１．０ｍＮ／ｍ以下であり、かつ、前記基板絶縁層と連続し、前記ゲート電極の一部または全てと隣接した絶縁層部分の表面自由エネルギーの水素結合成分が５．０ｍＮ／ｍ以上あることを特徴とする有機トランジスタにある。
なお、表面自由エネルギーは、拡張フォーケスの式から、分散成分、極性成分、水素結合成分の３成分に規定されている。
【００２７】
第六は、前記基板絶縁層と前記ゲート絶縁層において、前記基板絶縁層と前記上層のゲート絶縁層が側鎖にアルキル基を有するポリイミドであり、かつ、前記下層のゲート絶縁層が側鎖にアルキル基を有しないポリイミドであることを特徴とする有機トランジスタにある。
【００２８】
第七は、前記基板絶縁層と前記ゲート絶縁層において、前記基板絶縁層と前記上層のゲート絶縁層が側鎖にアルキル基を有するポリイミドであり、かつ、前記下層のゲート絶縁層が無機材料絶縁層であることを特徴とする有機トランジスタにある。
【００２９】
第八は、前記基板絶縁層と前記ゲート絶縁層において、前記基板絶縁層の膜厚と前記上層のゲート絶縁層の膜厚が、前記下層のゲート絶縁層の膜厚より薄いことを特徴とする有機トランジスタにある。
【００３０】
第九は、前記基板絶縁層と前記ゲート絶縁層において、前記基板絶縁層の膜厚と前記上層のゲート絶縁層の膜厚が２ｎｍ以上２００ｎｍ以下であり、かつ、前記下層のゲート絶縁層が１００ｎｍ以上であることを特徴とする有機トランジスタにある。
【００３１】
次に、本発明の有機トランジスタの製造方法について具体的に説明する。
有機トランジスタのチャネル形成と移動度の向上の手法として本発明者は、紫外線で分解可能な低表面自由エネルギーの有機物に着目した。これは、紫外線で分解する前の表面自由エネルギーは低く、分解した後では表面自由エネルギーが高くなるものである。ゲート上の有機物はマスクで保護されるため低表面自由エネルギーで、その近傍の部分は紫外線で有機物が分解されて表面自由エネルギーが高くなることにより、インクジェット等の描画方法でソース、ドレイン電極を導電性インクで描画するときにインクが低表面自由エネルギーの部分でせき止められるために非常に高精度にチャネル長を規定することが可能となる。
【００３２】
また同様に、基板上のゲートに相当する部分の有機物は紫外線で有機物が分解されて表面自由エネルギーが高くなり、その近傍の部分はマスクで保護されるために表面自由エネルギーは低く保持されるために、ゲート電極を描画する際にインクが高表面自由エネルギーの部分に広がり、低表面自由エネルギーの部分で堰き止められるため、高精度にゲート電極を形成することが可能になる。
【００３３】
本発明で用いる紫外線の波長としては、有機物を分解できる波長であればよいが、細かいパターンを作れる点や装置コスト的な面から２５４ｎｍ程度の波長の紫外線が好適に用いられる。
【００３４】
これらの有機物のなかでも高分子配向膜は、ラビング処理や偏光紫外線照射によって配向規制力を生じ、チャネル部界面の有機半導体分子を配向させることも可能であり、このことで移動度の向上など有機トランジスタ特性の向上を図ることが出来るため好ましい。本発明に用いられる高分子配向膜の例としては、アルキル基を側鎖にもつポリイミドを挙げることができる。
【００３５】
一方、アルキル基を側鎖にもつポリイミドなどの高分子配向膜は、配向制御をすることに主眼がおかれて開発されたものであり、ゲート絶縁膜としての性能は不十分なものが多い。
【００３６】
そこで、ゲート上には絶縁性に優れた、側鎖にアルキル基を有しないポリイミドやポリオレフィンなどの高分子系の絶縁膜やＳｉＯ2 やＴａ2 Ｏ5 等の無機酸化物系の絶縁膜を成膜し、その上に紫外線で分解可能な低表面自由エネルギーの有機物であるアルキル基を側鎖にもつポリイミドなどの高分子配向膜を積層し、更に基板上にも紫外線で分解可能な低表面自由エネルギーの有機物であるアルキル基を側鎖にもつポリイミドなどの高分子配向膜をことにより、上記高精度ゲート電極形成、絶縁性、高精度チャネル長規定、配向制御によるトランジスタ特性向上を全て満足させることが可能であることを見いだした。
【００３７】
中でも高分子配向膜と同様の骨格を持つ高分子絶縁膜は、配向膜との密着性が良好であるのでフレキシブルな基板上に有機トランジスタを形成する場合には好ましく用いることができる。
【００３８】
本発明者らは、本発明に至るにあたって以下のような実験検討を行ったので、その詳細について説明する。
（実験１）
絶縁層Ａ〜Ｆにおけるアルキル基の密度、表面自由エネルギー（表面Ｅ）、表面自由エネルギー水素結合項、撥水性、リーク電流の関係を表１に示す。
【００３９】
【表１】
0005017339.tif 000002
【００４０】
（注１）撥水性の評価は、下記を示す。
◎：非常によく水をはじく。
○：比較的水をはじく。
×：水をはじかない。
（注２）リークの評価は、下記を示す。
◎：リーク電流が非常に小さく絶縁層として全く問題ない。
○：リーク電流が比較的小さく絶縁層として問題ない。
△：リーク電流が比較的大きいがかろうじて絶縁層として用いることができる。
×：リーク電流が大きく絶縁層に用いることができない。
【００４１】
表面自由エネルギーが小さくなるとリーク電流が大きくなる傾向があり、表面自由エネルギーで４５ｍＮ／ｍ程度がリーク電流が問題とならない限界値であった。この場合の表面自由エネルギーの各成分は、水素結合項が小さいほどリーク電流が大きくなる傾向があり、水素結合項で２．０ｍＮ／ｍ程度がリーク電流が問題とならない限界値であった。また、リーク電流が問題とならなかった絶縁層にはすべてアルキル基は含まれていなかった。一方、表面自由エネルギーが低い絶縁層はリーク電流上で問題があるものの、表面自由エネルギーのパターニングによって電極の打ち分けを行うためには、十分に表面自由エネルギーが低い必要があり、４０ｍＮ／ｍ程度が限界であった。このときに、水素結合項は表面自由エネルギーが低いほど減少し、表面自由エネルギーのパターニングによって電極の打ち分けを行うためには水素結合項で１．０ｍＮ／ｍ程度が限界であり、これ以上低い方が望ましかった。表面自由エネルギーが低い材料にはアルキル基が含まれており、アルキル基の増加と共に表面自由エネルギーが下がり、水素結合項も減少する傾向にあった。アルキル基の密度が最も少ない材料で４０ｍＮ／ｍ、水素結合項で１．０ｍＮ／ｍであった。
【００４２】
以上のことから、本発明における有機トランジスタにおいては、ＵＶ光によって構造が変化していないチャネル部において、表面自由エネルギーでは４０ｍＮ／ｍ以下の絶縁層と４５ｍＮ／ｍ以上の絶縁層の二重構造であり、表面自由エネルギーの水素結合項では１．０ｍＮ／ｍ以下の絶縁層と２．０ｍＮ／ｍ以上の絶縁層の二重構造であり、更に側鎖にアルキル基を有する絶縁層と有しない絶縁層の二重構造と規定している。また、ゲート電極の打ち分け上、ゲート部分において表面自由エネルギーでは基板とゲート電極間に設けられた基板絶縁層は４０ｍＮ／ｍ以下であり、表面自由エネルギーの水素結合項では１．０ｍＮ／ｍ以下に規定している。
【００４３】
（実験２）
側鎖にアルキル基を有する絶縁層の表面自由エネルギーを部分的に変化させて、インクジェット法を用いて水の液滴の打ち分けの実験を行った。表面自由エネルギーが十分に低く初期の接触角９５°を示す絶縁層に対して、ＵＶ光を照射し表面自由エネルギーを部分的に上昇させて接触角が減少した部分に水の液滴をインクジェット法で滴下して、着弾後の液滴が表面自由エネルギーの低い部分を乗り越えないかどうかを判断した。表２にその結果を示す。
【００４４】
【表２】
0005017339.tif 000003
【００４５】
表２に示すように、ＵＶ光照射部の水の接触角が３０°以下の場合は表面自由エネルギーの低い部分で完全に停止し、打ち分けが十分に可能であった（表中の◎）。４０°、５０°でも打ち分けは可能であったが、液滴が着弾後に液滴が乗り越えるケースも発生した（表中の○）。６０°では液滴が着弾後に乗り越えるケースが増加したが、かろうじて打ち分けられる場合もあった（表中の△）が、７０°以上ではほぼ全ての液滴が表面自由エネルギーの低い部分を乗り越えてしまった（表中の×）。
【００４６】
従って、水の接触角で６０°以下が着弾後の液滴を停止できる限界としている。水の接触角が６０°以下になる時の２５４ｎｍのＵＶ光の照射量は図４に示すように外挿値からおおよそ１０Ｊ／ｃｍ2 以上であり、この時の表面自由エネルギーは図５に示すように外挿値からおおよそ総合で５０ｍＮ／ｍ以上、また図６に示すように水素結合項でおおよそ５ｍＮ／ｍ以上である。
【００４７】
以上のことから、本発明における有機トランジスタ上のソース・ドレイン電極、及びゲート電極に接する絶縁層の表面自由エネルギーは５０ｍＮ／ｍ以上であり、水素結合項において、５ｍＮ／ｍ以上と規定している。
【００４８】
（実験３）
実験１，２の結果から表面自由エネルギーが４０ｍＮ／ｍ以下の基板絶縁層上にＵＶでパターニングして表面自由エネルギーが５０ｍＮ／ｍ以上のゲート電極となる部分を形成し、どの程度のゲート電極幅まで打ち分け可能か検討を行った。溶媒は水で検討を行った。図１３のようにゲート電極部分と同時にゲート電極両側にゲート電極幅より十分に大きい部分を表面自由エネルギーが高くなるようにＵＶ露光してパターニングを行い、ゲート電極両側の部分にインクジェットで水を滴下した。水はゲート電極となる部分の表面自由エネルギーが周辺より十分に高いためにゲート電極部分に濡れ広がる。ゲート電極幅が２０μｍ程度では十分にパターニング可能であったが、ゲート電極幅が細くなるほど、よくパターニングできなくなった。実験においては３μｍ程度までは滴下した水は塗れ広がったが、１μｍでは上手く濡れ広げることが出来なかった。
【００４９】
（実験４）
図７に示すように、側鎖にアルキル基を有する絶縁層は濃度を減少させると共に膜厚は減少するが、２ｎｍまで薄膜化が可能であった。また図８に示すように、膜厚を変化させた絶縁層に２５４ｎｍで３０Ｊ／ｃｍのＵＶ光を照射したところ２ｎｍでも十分な水の接触角変化を観測できた。このことから、側鎖にアルキル基を有する絶縁層の厚さは薄膜化の可能な２ｎｍ以上と規定している。
【００５０】
また、側鎖にアルキル基を有しない絶縁層に関しては、表３に示すように絶縁耐圧上で十分な性能を持たせるために１００ｎｍ以上の膜厚が必要であった。
【００５１】
【表３】
0005017339.tif 000004
【００５２】
（実験５）
上層の側鎖にアルキル基を有する絶縁層と、下層のアルキル基を有しない絶縁層の膜厚を変えてＴＦＴの電気特性を評価した。半導体層はＰ３ＨＴを用いた。絶縁膜はトータルの膜厚を５００ｎｍとして、上層と下層の絶縁層の比率を変えた。図１０は、それぞれの絶縁層の膜厚とＶｔｈの関係を示したものである。上層の側鎖にアルキル基を有する絶縁層が２００ｎｍを超えるとＶｔｈが急激に大きくなっていることが分かる。
【００５３】
以下、実施の形態を示し、本発明を詳細に説明する。
本発明は、基板と、基板絶縁層と、ゲート電極と、ゲート絶縁層と、ソース・ドレイン電極と、有機半導体層を含み、その基板絶縁層としてアルキル基を持った絶縁層を有し、ゲート絶縁層として側鎖にアルキル基を持った絶縁層とアルキル基を持たない絶縁層の積層体を有する、優れた機能を持った有機トランジスタを作製するものである。このゲート絶縁層の積層体は、膜厚方向に連続的に組成が変化しても良いし、分離された多層構造であっても良い。
【００５４】
本実施例においては基板絶縁層に側鎖にアルキル基を持った絶縁層を、ゲート絶縁層に側鎖にアルキル基を持った絶縁層とアルキル基を持たない絶縁層の積層体を用いた優れた有機トランジスタの作製を行った例を示す。
【００５５】
本発明におけるアルキル基を有しない絶縁層には、有機無機に関わらず、絶縁性を示すあらゆる材料を用いることができるが、特に有機系であればアルキル基を持たないポリイミドやポリアミド及びポリアミドイミド、ポリオレフィン、無機系であればＳｉＯ2 やＴａ2 Ｏ5 などの絶縁性の高い材料を用いることが望ましい。
【００５６】
また、側鎖にアルキル基を有する有機絶縁層には、絶縁性を示すあらゆる材料を用いることができる。特に表面自由エネルギーが低く、ラビング処理や偏向紫外線などにより一軸配向規制力を発生し、かつ、表面エネルギーに変化を持たせて、電極描画の際にマッピングし易くするために、紫外線によって破壊されやすい結合を有するポリイミドやポリアミド、ポリアミドイミド、ＰＶＰ（ポリビニルフェノール）などの有機系高分子材料を用いるのが望ましい。
【００５７】
本発明における基板絶縁層、及び、二層構造のゲート絶縁層の形成は、スピンコート法やインクジェット描画法、オフセット印刷、スクリーン印刷など様々な方法で容易に作製可能である。またゲート電極、ソース・ドレイン電極もインクジェット描画法やスクリーン印刷法など様々な方法で形成可能である。いずれの成膜方法も本発明の有機トランジスタにおいて十分に機能する薄膜を作成することが可能である。
【００５８】
本発明における基板絶縁層はどのような厚みでも構わないが、デバイスのフレキシブル性を損なわない程度の厚さであることが望ましい。また、本発明における二層構造のゲート絶縁層は、デバイス特性上の知見から絶縁性を十分に保持できる範囲内でできるだけ薄く形成されることが望ましい。アルキル基を有しない絶縁層は、ゲート電圧を低電圧で効果的に用いるために１μｍ程度以下が望ましい。一方、側鎖にアルキル基を有する絶縁層は配向規制力と表面エネルギーパターニングに必要な十分な厚さがあれば良く、膜として形成可能な２ｎｍ以上が望ましい。また、側鎖にアルキル基を有する絶縁層は、電気的特性上２００ｎｍ以下が望ましい。
【００５９】
さらに、本発明における二重構造のゲート絶縁層は、その役割上、アルキル基を有しない絶縁層が高い絶縁性が求められるため、アルキル基を有しない絶縁層が側鎖にアルキル基を有する絶縁層より厚いことが望ましい。
【００６０】
本発明における有機半導体層には、低分子系、高分子系様々な材料が挙げられ、公知のあらゆる材料を用いることができるが、Ｐ３ＨＴやＦ８Ｔ２などの高分子系半導体材料は特に有機溶媒に比較的溶解しやすく、インクジェット法で描画が容易で、かつ一軸方向に並べることでその特性向上が期待でき、本発明のプロセスに用いるのに適している。また、ホッピング伝導が主体で分子が垂直に並んだ場合に高移動度を示すペンタセンやルブレン、ポルフィリンなどの低分子材料も、前駆体溶液を有機溶媒に溶解したり、低分子そのものを特殊な有機溶媒で処理することで溶解し、インクジェット法などで描画することが可能であり、本発明のプロセスに用いることが可能である。
【００６１】
図に沿って本発明における、側鎖にアルキル基を有する有機絶縁層の基板絶縁層を設け、側鎖にアルキル基を有する有機絶縁層とアルキル基を有しない絶縁層の二層構造のゲート絶縁層を設けた有機トランジスタについて簡単に説明する。図１は本発明を最も良く表わすボトムゲート型有機トランジスタ構造の一実施態様を示す断面図である。図１に示されるように、基板１０上にアルキル基を有する基板絶縁層１１が設けられ、その上にゲート電極１２が一部分にのみ形成される。その上にアルキル基を有しないゲート絶縁層１３が形成され、その上に側鎖にアルキル基を有するゲート絶縁層１４が形成される。その上にソース・ドレイン電極１５がチャネル長を隔てて部分的に積層され、さらにチャネル部を覆うように有機半導体層１６が部分的に形成される。図２は配向規制力を付与するラビング処理を示す説明図、図３は配向規制力を付与する偏向ＵＶ光照射の概念図である。
【実施例１】
【００６２】
以下、実施例において詳細な具体例を示す。
基板絶縁層として側鎖にアルキル基を有する絶縁層を設け、ゲート絶縁層として側鎖にアルキル基を有する絶縁層とアルキル基を有しない二層構造の絶縁層を設けたボトムゲート型の有機トランジスタを、ゲート電極、ソース・ドレイン電極、及び有機半導体層の形成方法としてインクジェット描画法を用いて作製した例を挙げる。
【００６３】
ガラス基板上に基板絶縁層として、アルキル基の側鎖を持つ低表面エネルギーのポリイミドを３０ｎｍの厚さにスピンコートで形成し、２１０℃のオーブンで６０分間焼成を行った。次に、アルキル基を側鎖に持つポリイミド表面をフォトマスクでマスクし、図１２の断面図のようにゲートを形成したい部分をゲート電極の幅２０μｍ、ゲート電極の長さ１．５ｍｍで２５４ｎｍのＤｅｅｐ  ＵＶ光を用いてアライナー（ウシオ電機製  ＵＸ３０００）でパターン露光した。２５４ｎｍのＵＶ光を露光することにより、ポリイミドは大きく表面エネルギーが変化する。特に側鎖にアルキル基をもった表面自由エネルギーの低いポリイミドはその変化が大きい。
【００６４】
図５及び図６に２５４ｎｍのＵＶ光照射量とアルキル基を側鎖に持つポリイミドの表面自由エネルギーの関係を示す。ＵＶ光露光量によって特に水素結合項が大きく上昇する。図４に同じポリイミド材料における２５４ｎｍのＵＶ光照射量と水の接触角の関係を示す。図４に示すようにＵＶ光照射によって水の接触角は９５°から１０°まで変化する。
【００６５】
２５４ｎｍのＵＶ光でゲートとなる部分以外をマスクで遮光してゲートとなる部分を露光した後、ゲート電極をインクジェット描画法を用いて形成を行った。電極材料には金ナノ粒子を水系の溶液に分散した物を用い（以下金ナノインクと呼ぶ）、金ナノインクを図１３に示すようにゲートとなる低表面エネルギーのポリイミド上にインクジェット描画で塗布したところ、表面エネルギーが３８ｍＮ／ｍと非常に低い為、金ナノインクはゲートとなるポリイミド表面に塗れ広がり、ゲート周辺部の表面自由エネルギーは低く保持されているため、ゲート部分のみに均一に広がって安定化した。
【００６６】
この状態で２１０℃のオーブンで１２０分焼成を行い、ゲート電極となる金ナノ粒子を粒子同士融着して金属化して電極化した。このゲート電極上にアルキル基を有しないゲート絶縁層として、ポリイミド（日産化学製  ＳＥ８１２）を約３００ｎｍの厚さになるようにスピンナーで塗布し３００℃、３０分焼成して形成した。この上に、側鎖にアルキル基を有するゲート絶縁層として、アルキル基の側鎖を持つ低表面エネルギーのポリイミド（試作サンプル）を３０ｎｍ、オフセット印刷で形成し２１０℃のオーブンで６０分焼成を行った。
【００６７】
二層構造のゲート絶縁層の形成後、図２に示すようなラビング機において、コットン製のラビングローラーを用いて１０００ｒｐｍでラビング処理を行い、配向処理を行った。ラビング終了後、基板の洗浄を行い、２５４ｎｍのＵＶ光でチャネルとなる部分のみをマスクで遮光して露光した後、ソース・ドレイン電極をインクジェット描画法を用いて形成を行った。電極材料には金ナノ粒子インクを用い、この溶液をチャネルとなる低表面エネルギーのポリイミドの両側にインクジェット描画で塗布したところ、表面エネルギーが３８ｍＮ／ｍと非常に低い為、金ナノインクはチャネルとなるポリイミドで堰き止められ、上層の両側では塗れ広がって安定化した。図９に実際に金ナノインクをインクジェット法で描画した後の写真を示す。図９のように５μｍのチャネル長でもソース・ドレインとなる金ナノインクがチャネルの両側に広がり、チャネルがきれいに形成されているのがわかる。この状態で２１０℃のオーブンで１２０分焼成を行い、ソース・ドレインとなる金ナノ粒子を粒子同士融着して金属化して電極化した。
【００６８】
次に、チャネルとなる低表面エネルギーのポリイミド上に半導体層としてポルフィリン前駆体をトルエン溶媒に溶かしたものをインクジェットで描画法し、２００℃のオーブンで６０分焼成を行って結晶化させた。半導体層の膜厚は１００ｎｍとした。半導体膜の配向状態を偏向顕微鏡で確認したところ、明暗差が出てラビングした方向に配向していた。またチャネル長は５μｍであった。さらにその上に絶縁層に用いたのと同じポリイミドを保護膜としてスピンコートにて５００ｎｍ形成し２５０℃のオーブンで６０分焼成を行った。
【００６９】
形成したボトムゲート型の有機トランジスタ上のゲート、ソース・ドレインに配線を行った。真空中で半導体パラメーターアナライザーを用いて形成した有機トランジスタの特性を測定したところ、０．２ｃｍ2 ／Ｖｓ程度の高い移動度を持ち、ゲート電圧に対し良好な飽和特性を示した。
【実施例２】
【００７０】
ゲート配線上の下層の絶縁膜をポリイミドからプラズマＣＶＤのＳｉＯ2 に変えた以外は、実施例１と同様にボトムゲート型の有機トランジスタ作製を行った。ＳｉＯ2 の成膜条件は、ＴＥＯＳ／Ｈｅ／Ｏ2 ＝１８５ｓｃｃｍ／１００ｓｃｃｍ／３５００ｓｃｃｍ、反応圧力８００ｍｔｏｒｒ、基板温度３３０℃、膜厚３００ｎｍとした。
【００７１】
真空中で半導体パラメーターアナライザーを用いて形成した有機トランジスタの特性を測定したところ、０．３ｃｍ2 ／Ｖｓの移動度であった。
本実施例においてはガラス基板を用いているが、Ｓｉ基板などの他のあらゆる無機系材料を用いることが可能である。また、高分子系の材料を用いることも可能であり、特に液晶性ポリマーなどはその低熱膨張性と高耐熱性から、本発明の有機トランジスタに適している。
【００７２】
本実施例においては、ゲート電極材料としてＡｕを用い、Ａｕナノインクをインクジェット法で直接必要な場所に印刷して形成しているが、導電性金属材料としては、Ａｇナノ粒子を用いた低温焼成型Ａｇナノインク、あるいはＡｇが１５０℃で酸化還元反応を起こすことを利用した酸化銀と有機銀化合物を組み合わせた低温焼成型Ａｇインクなども挙げられる。これらの材料は１５０℃、６０分程度の焼成で金属Ａｇに近い十分な低抵抗を示し、ゲート電極をインクジェット法やスクリーン印刷法などの印刷プロセスで形成する際に材料として望ましい。またＡｕやＡｇ以外にもＰｔなどナノ粒子化による低温焼成化が可能なあらゆる導電性材料を用いた低温焼成型導電性インクやペーストを用いることが可能である。
【００７３】
上記二つの実施例においては、アルキル基を有しない絶縁層にポリイミドとＳｉＯ2 の二種類を用いているが、Ａｌ2 Ｏ3 やＴａ2 Ｏ5 などの無機系絶縁材料も使用可能である。また本発明においてはＳｉＯ2 は真空成膜を用いて成膜を行っているが、無機系の塗布型絶縁膜をスピンコートやオフセット印刷などで塗布し、焼成する方法も可能である。また、有機系絶縁材料としてポリイミド以外に、ポリアミド、ポリアミドイミドなどもスピンコートやオフセット印刷などで塗布が可能であり、絶縁性が高くかつリーク電流が低く、使用可能である。
【００７４】
本実施例においては、有機半導体層を並べるために、側鎖にアルキル基を持つポリイミド膜をラビングしているが、図３に示すような偏光紫外線装置を用いて、ポリイミド膜に偏向紫外線を照射することで有機半導体層を並べることも可能である。ポリイミド膜は紫外線によって主鎖骨格のイミド構造の開裂が起こるため、偏向した紫外線を照射することで光の偏向方向にイミド構造が残り、一方向に配向規制力が発生する。ソース・ドレイン電極形成後に側鎖にアルキル基をもったポリイミド膜に偏向紫外線を照射することで、ポリイミド膜上に形成した有機半導体層を一方向に並べることが可能になる。
【００７５】
また本実施例においては、ソース・ドレイン電極の導電性材料に金ナノ粒子を分散させた溶液を用いているが、Ｐｔなどのナノ粒子化による低温焼成が可能なあらゆる高導電性金属ナノ粒子分散溶液を用いることが可能である。またインクジェット描画で塗布可能なＰＥＤＯＴ・ＰＳＳ溶液などの有機系導電性材料も使用可能である。
【００７６】
本実施例においては半導体層にポルフィリンを用いているが、ペンタセンやルブレンの低分子半導体材料の可溶性前駆体や、材料そのものが可溶性の低分子半導体材料を用いることも可能である。低分子系材料の場合はホッピング伝導が主体であり、分子が基板に対して垂直であるとπ電子の重なりによって電子ホッピングの確率が高まり、より伝導度が高くなる傾向がある。一方で、高分子系の有機半導体材料としてＰ３ＨＴやＦ８Ｔ２などを用いることも可能であるが、配向性の観点からみると低分子系の材料よりもやや効果が小さくなる。
【００７７】
［比較例１］
基板上に基板絶縁層としてアルキル基を有する絶縁層を設けない以外は、実施例１と同様にボトムゲート型の有機トランジスタ作製を行った。ガラス基板上にゲートとなるＡｕインクを直接インクジェットで描画し、ゲート電極を形成した。アルキル基を有する基板絶縁層が無く表面自由エネルギーのパターニングがされていない為、Ａｕインクは塗れ広がらず、３０μｍ程度のドット形状が繋がったものになり、高さも大きくばらつき一定にはならなかった。この状態で２１０℃のオーブンで１２０分焼成を行い、ゲート電極となる金ナノ粒子を粒子同士融着して金属化して電極化した。
【００７８】
このゲート電極上にアルキル基を有しないゲート絶縁層として、ポリイミド（日産化学製  ＳＥ８１２）を約３００ｎｍの厚さになるようにスピンナーで塗布し３００℃、３０分焼成して形成した。この上に、側鎖にアルキル基を有するゲート絶縁層として、アルキル基の側鎖を持つ低表面エネルギーのポリイミド（試作サンプル）を３０ｎｍ、オフセット印刷で形成し２１０℃のオーブンで６０分焼成を行った。
【００７９】
二層構造のゲート絶縁層の形成後、図２に示すようなラビング機において、コットン製のラビングローラーを用いて１０００ｒｐｍでラビング処理を行い、配向処理を行った。ラビング終了後、基板の洗浄を行い、２５４ｎｍのＵＶ光でチャネルとなる部分のみをマスクで遮光して露光した後、ソース・ドレイン電極をインクジェット描画法を用いて形成を行った。電極材料には金ナノ粒子インクを用い、この溶液をチャネルとなる低表面エネルギーのポリイミドの両側にインクジェット描画で塗布したところ、表面エネルギーが３８ｍＮ／ｍと非常に低い為、金ナノインクはチャネルとなるポリイミドで堰き止められ、上層の両側では塗れ広がって安定化した。この状態で２１０℃のオーブンで１２０分焼成を行い、ソース・ドレインとなる金ナノ粒子を粒子同士融着して金属化して電極化した。
【００８０】
次に、チャネルとなる低表面エネルギーのポリイミド上に半導体層としてポルフィリン前駆体をトルエン溶媒に溶かしたものをインクジェットで描画法し、２００℃のオーブンで６０分焼成を行って結晶化させた。半導体層の膜厚は１００ｎｍとした。半導体膜の配向状態を偏向顕微鏡で確認したところ、明暗差が出てラビングした方向に配向していた。またチャネル長は５μｍであった。さらにその上に絶縁層に用いたのと同じポリイミドを保護膜としてスピンコートにて５００ｎｍ形成し２５０℃のオーブンで６０分焼成を行った。
【００８１】
形成したボトムゲート型の有機トランジスタ上のゲート、ソース・ドレインに配線を行った。真空中で半導体パラメーターアナライザーを用いて形成した有機トランジスタの特性を測定したところ、ゲート電極の幅や高さが大きくばらつき一定でないため、一定の電界を印可することが出来ず、安定なトランジスタ特性が得られなかった。
【産業上の利用可能性】
【００８２】
本発明の有機トランジスタは、高耐圧・低リーク電流・高性能の信頼性の高いトランジスタを実現できるので、ペーパーライクディスプレイ、有機ＩＤタグ、有機ＥＬ等の電子デバイスへ利用することができる。
【符号の説明】
【００８３】
１０  有機トランジスタを形成する基板
１１  基板絶縁層
１２  ゲート電極
１３  アルキル基を有しないゲート絶縁層
１４  側鎖にアルキル基を有するゲート絶縁層
１５  ソース・ドレイン電極
１６  有機半導体層
１７  ラビングローラー
１８  ＵＶ光偏光
１９  偏光フィルター
２０  ＵＶ光ランプ
２１  ガラス基板
２２  基板絶縁層塗布部
２３  ゲート絶縁層
【図１】
0005017339.tif 000005
【図２】
0005017339.tif 000006
【図３】
0005017339.tif 000007
【図４】
0005017339.tif 000008
【図５】
0005017339.tif 000009
【図６】
0005017339.tif 000010
【図７】
0005017339.tif 000011
【図８】
0005017339.tif 000012
【図１０】
0005017339.tif 000013
【図１１】
0005017339.tif 000014
【図１２】
0005017339.tif 000015
【図１３】
0005017339.tif 000016
【図９】
0005017339.tif 000017